ТЕРМОПЛАСТИЧНЫЕ ЭЛАСТОМЕРНЫЕ КОМПОЗИЦИИ

1. Динамически вулканизированный сплав, включающий:
a) по меньшей мере один эластомер, содержащий изобутилен;
b) по меньшей мере одну термопластичную смолу; и
c) вулканизирующую систему, в основном содержащую от 1,0 до 10 ЧПК вулканизирующего средства и не более 0,1 ЧПК любых ускорителей вулканизации,
где эластомер содержится в виде фазы частиц небольшого размера, диспергированной в непрерывной фазе термопластичной смолы, и где при проведении вулканизации при 220°C необходимо перемешивание эластомера при условиях проведения вулканизации в течение не менее 3 мин для обеспечения степени вулканизации, равной 10%, и затем степень вулканизации изменяется от равной 10% до равной более 75% за время, равное менее 5 мин.
2. Сплав по п.1, в котором вулканизирующее средство выбрано из группы, включающей серу, металлоорганические соединения, радикальные инициаторы и оксиды металлов.
2
3
3
2
3
3. Сплав по п.1 или 2, в котором вулканизирующим средством является оксид металла, выбранный из группы, включающей оксид цинка, нанооксид цинка, CaO, MgO, AlO, CrO, FeO, FeO и NiO.
4. Сплав по п.1 или 2, в котором вулканизирующая система содержит только вулканизирующее средство.
5. Сплав по п.1 или 2, в котором обеспечивается степень вулканизации эластомера в сплаве, равная 90%, за время, равное менее 15 мин от начала проведения вулканизации, при температуре вулканизации, находящейся в диапазоне от 200 до 270°C.
4
14
4
14
6. Сплав по п.1, в котором указанный эластомер дополнительно содержит звенья, образованные из алкилстирола, звенья, образованные из C-C-мультиолефина, или и звенья, образованные из алкилстирола, и звенья, образованные из C-C-мультиолефина.
4
14
7. Сплав по п.6, в котором указанный эластомер представляет собой тройной сополимер, содержащий звенья, образованные из изобутилена, звенья, образованные из алкилстирола, и звенья, образованные из C-C-мультиолефина.
8. Сплав по п.1 или 2, в котором термопластичная смола выбрана из группы, включающей полиамиды, полиимиды, поликарбонаты, сложные полиэфиры, полисульфоны, полилактоны, полиацетали, акрилонитрил-бутадиен-стирольные смолы, полифениленоксидные, полифениленсульфидные, полистирольные, стирол-акрилонитрильные смолы, смолы, содержащие сополимер стирол-малеиновый ангидрид, ароматические поликетоны, сополимер этилена и винилацетата, этилвиниловый спирт, и их смеси.
9. Сплав по п.1 или 2, в котором эластомер содержится в сплаве в количестве, находящемся в диапазоне от 20 до 70 мас.%.
10. Способ получения эластомерного термопласта, способ включает смешивание по меньшей мере одного эластомера, содержащего изобутилен, по меньшей мере одной термопластичной смолы и вулканизирующей системы, содержащей не более 0,1 ЧПК любых ускорителей вулканизации, в экструдере с получением динамически вулканизированного сплава, где перемешивание проводят в течение не более 15 мин при температуре, находящейся в диапазоне от 200 до 270°C, и степень вулканизации эластомера в динамически вулканизированном сплаве, находящемся в экструдере, составляет по меньшей мере 75%, и где при проведении перемешивания при 220°C необходимо перемешивание эластомера при условиях проведения вулканизации в течение не менее 3 мин для обеспечения степени вулканизации, равной 10%.
11. Способ по п.10, в котором вулканизирующая система в основном содержит от 1,0 до 10 ЧПК вулканизирующего средства.
12. Способ по п.10 или 11, в котором вулканизирующая система содержит только вулканизирующее средство.
13. Способ по п.10 или 11, котором степень вулканизации эластомера в динамически вулканизированном сплаве, находящемся в экструдере, составляет по меньшей мере 90%.
2
3
3
2
3
14. Способ по п.10 или 11, в котором вулканизирующим средством является оксид металла, выбранный из группы, включающей оксид цинка, нанооксид цинка, CaO, MgO, AlO, CrO, FeO, FeO и NiO.